(57)【要約】【課題】優れた耐久性（特に、摺動耐久性）を発揮する潤滑層（被覆層）を有する医療用具の製造方法を提供する。【解決手段】本発明の医療用具の製造方法は、基材層と、前記基材層の少なくとも一部に担持された潤滑層と、を備える医療用具の製造方法であって、疎水性単量体由来の構成単位（Ａ）および親水性単量体由来の構成単位（Ｂ）を有するブロック共重合体と、式（１）で表されるポリアルキレンオキサイド化合物と、溶媒と、を含む溶液を前記基材層上に塗布することを含む。【選択図】なし【特許請求の範囲】
【請求項１】
基材層と、前記基材層の少なくとも一部に担持された潤滑層と、を備える医療用具の製造方法であって、
疎水性単量体由来の構成単位（Ａ）および親水性単量体由来の構成単位（Ｂ）を有するブロック共重合体と、下記式（１）で表されるポリアルキレンオキサイド化合物と、溶媒と、を含む溶液を前記基材層上に塗布することを含む、医療用具の製造方法：
【化１】
2020028639.tif 000007
上記式（１）中、
Ｒ１およびＲ２は、それぞれ独立して、水素原子または炭素数１〜５のアルキル基であり、互いに結合して環を形成していてもよく、
Ａは、炭素数１〜５のアルキレン基であり、
ｎは、アルキレンオキサイドの平均付加モル数を表し、２〜１３０である。
【請求項２】
前記式（１）中のＡは、エチレン基またはプロピレン基である、請求項１に記載の医療用具の製造方法。
【請求項３】
前記疎水性単量体は、グリシジルアクリレート、グリシジルメタクリレート、３，４−エポキシシクロヘキシルメチルアクリレート、３，４−エポキシシクロヘキシルメチルメタクリレート、β−メチルグリシジルアクリレート、β−メチルグリシジルメタクリレート、アリルグリシジルエーテル；ブチルアクリレート、ブチルメタクリレート、メチルアクリレート、メチルメタクリレート、２−エチルヘキシルアクリレート、２−エチルヘキシルメタクリレート、ベンジルアクリレート、およびベンジルメタクリレートからなる群から選択される少なくとも一種を含む、請求項１または２に記載の医療用具の製造方法。
【請求項４】
前記疎水性単量体は、グリシジルアクリレート、グリシジルメタクリレート、３，４−エポキシシクロヘキシルメチルアクリレート、３，４−エポキシシクロヘキシルメチルメタクリレート、β−メチルグリシジルアクリレート、β−メチルグリシジルメタクリレート、およびアリルグリシジルエーテルからなる群から選択される少なくとも一種を含む、請求項１〜３のいずれか１項に記載の医療用具の製造方法。
【請求項５】
前記親水性単量体は、Ｎ，Ｎ−ジメチルアクリルアミド、Ｎ，Ｎ−ジエチルアクリルアミド、アクリルアミド、Ｎ−ビニルピロリドン、２−ヒドロキシエチルアクリレート、および２−ヒドロキシエチルメタクリレートからなる群から選択される少なくとも一種を含む、請求項１〜４のいずれか１項に記載の医療用具の製造方法。
【請求項６】
前記溶液は、前記ブロック共重合体と、前記ポリアルキレンオキサイド化合物とを、１００：３０以上１００：１００未満の質量比で含む、請求項１〜５のいずれか１項に記載の医療用具の製造方法。
【請求項７】
前記溶液を前記基材層上に塗布して塗膜を形成した後、前記塗膜を洗浄することをさらに含む、請求項１〜６のいずれか１項に記載の医療用具の製造方法。
【請求項８】
基材層と、前記基材層の少なくとも一部に担持された潤滑層と、を備える医療用具であって、
前記潤滑層が、疎水性単量体由来の構成単位（Ａ）および親水性単量体由来の構成単位（Ｂ）を有するブロック共重合体と、下記式（１）で表されるポリアルキレンオキサイド化合物と、を含む、医療用具：
【化２】
2020028639.tif 000008
上記式（１）中、
Ｒ１およびＲ２は、それぞれ独立して、水素原子または炭素数１〜５のアルキル基であり、互いに結合して環を形成していてもよく、
Ａは、炭素数１〜５のアルキレン基であり、
ｎは、アルキレンオキサイドの平均付加モル数を表し、２〜１３０である。
【発明の詳細な説明】
【技術分野】
【０００１】
本発明は、医療用具の製造方法および医療用具に関する。
【背景技術】
【０００２】
カテーテル、ガイドワイヤ等の生体内に挿入される医療用具は、血管などの組織の損傷を低減させ、かつ術者の操作性を向上させるため、優れた潤滑性を示すことが要求される。このため、医療用具の基材層表面に潤滑性を有する親水性高分子を被覆する方法は、開発され実用化されている。一方、このような医療用具は、術者の操作性を保つため、術者の使用時に基材層表面に潤滑性を有する親水性高分子を維持できることも重要である。このため、親水性高分子によるコーティングには、優れた潤滑性のみならず磨耗や擦過等の負荷に対する耐久性も要求される。
【０００３】
このような観点から、特許文献１には、水溶性または水膨潤性重合体を、医療用具の基材が膨潤する溶媒に溶解させて重合体溶液を作製し、この重合体溶液に医療用具の基材を浸漬して膨潤させ、さらに基材層表面でこの重合体を架橋または高分子化させることによって、基材層表面に表面潤滑層を形成した医療用具が開示されている。
【０００４】
特許文献１に開示された技術によれば、良好な潤滑性を示す表面潤滑層を基材に固定することができると開示されている。
【先行技術文献】
【特許文献】
【０００５】
【特許文献１】特開平８−３３７０４号公報
【発明の概要】
【発明が解決しようとする課題】
【０００６】
特許文献１には、水溶性または水膨潤性重合体として、潤滑性を発現する親水性部位とエポキシ基を有する部位とからなるブロック共重合体を用いると好ましいことが開示されている。そして、このようなブロック共重合体を用いる場合、加熱操作によりブロック共重合体のエポキシ基を架橋させることができ、比較的剥離しにくい表面潤滑層を形成することができる。しかし、良好な潤滑性と優れた耐久性とはトレードオフの関係にあり、良好な潤滑性と優れた耐久性とを両立させる技術が求められている。
【０００７】
特に、近年の医療用具の小型化・細径化は著しく、生体内において、より屈曲性が高く、狭い病変部位へと医療用具をアプローチする医療手技が広まりつつある。また、医療手技の複雑化に伴い、医療用具の操作が長時間にわたる場合がある。したがって、複雑な病変部位であってもデバイスの操作性を良好に保つために、従来技術よりもさらにデバイス表面の潤滑維持性（耐久性）を高める技術が要求されている。より具体的には、デバイス表面の摺動を繰り返した場合であっても、高い潤滑性を維持できる、摺動耐久性に優れたデバイスが要求されている。
【０００８】
ゆえに、医療用具の耐久性（特に、摺動耐久性）を向上させ、複雑高度化する医療手技をサポートすることができる技術が求められている。
【０００９】
本発明は、上記事情に鑑みてなされたものであり、優れた耐久性（特に、摺動耐久性）を発揮する潤滑層（被覆層）を有する医療用具の製造方法を提供することを目的とする。
【課題を解決するための手段】
【００１０】
本発明者らは、上記の問題を解決すべく、鋭意研究を行った結果、疎水性単量体と親水性単量体とのブロック共重合体と共に、特定の構造を有するポリアルキレンオキサイド化合物をさらに含む溶液を基材層上に塗布することにより、上記目的を達成できることを知得して、本発明を完成するに至った。
【００１１】
すなわち、上記目的は、基材層と、前記基材層の少なくとも一部に担持された潤滑層と、を備える医療用具の製造方法であって、疎水性単量体由来の構成単位（Ａ）および親水性単量体由来の構成単位（Ｂ）を有するブロック共重合体と、下記式（１）で表されるポリアルキレンオキサイド化合物と、溶媒と、を含む溶液を前記基材層上に塗布することを含む、医療用具の製造方法によって達成される。
【００１２】
【化１】
2020028639.tif 000002
【００１３】
上記式（１）中、
Ｒ１およびＲ２は、それぞれ独立して、水素原子または炭素数１〜５のアルキル基であり、互いに結合して環を形成していてもよく、
Ａは、炭素数１〜５のアルキレン基であり、
ｎは、アルキレンオキサイドの平均付加モル数を表し、２〜１３０である。
【発明の効果】
【００１４】
本発明によれば、優れた耐久性（特に、摺動耐久性）を発揮する潤滑層（被覆層）を有する医療用具の製造方法が提供される。また、本発明によれば、優れた耐久性（特に、摺動耐久性）を発揮する潤滑層（被覆層）を有する医療用具が提供される。
【図面の簡単な説明】
【００１５】
【図１】本発明に係る方法により製造される医療用具の代表的な実施形態の表面の積層構成を模式的に表した部分断面図である。
【図２】図１の実施形態の応用例として、表面の積層構成の異なる構成例を模式的に表した部分断面図である。
【発明を実施するための形態】
【００１６】
以下、本発明の実施の形態を説明する。なお、本発明は、以下の実施の形態のみには限定されない。
【００１７】
本発明の一形態に係る医療用具の製造方法は、基材層と、前記基材層の少なくとも一部に担持された潤滑層と、を備える医療用具の製造方法であって、疎水性単量体由来の構成単位（Ａ）および親水性単量体由来の構成単位（Ｂ）を有するブロック共重合体と、下記式（１）で表されるポリアルキレンオキサイド化合物と、溶媒と、を含む溶液を前記基材層上に塗布することを含む。
【００１８】
【化２】
2020028639.tif 000003
【００１９】
上記式（１）中、
Ｒ１およびＲ２は、それぞれ独立して、水素原子または炭素数１〜５のアルキル基であり、互いに結合して環を形成していてもよく、
Ａは、炭素数１〜５のアルキレン基であり、
ｎは、アルキレンオキサイドの平均付加モル数を表し、２〜１３０である。
【００２０】
また、本発明の他の形態に係る医療用具は、基材層と、前記基材層の少なくとも一部に担持された潤滑層と、を備える医療用具であって、前記潤滑層が、疎水性単量体由来の構成単位（Ａ）および親水性単量体由来の構成単位（Ｂ）を有するブロック共重合体と、上記式（１）で表されるポリアルキレンオキサイド化合物と、を含む。
【００２１】
なお、本明細書では、疎水性単量体由来の構成単位（Ａ）を、単に「疎水性単量体由来の構成単位」または「構成単位（Ａ）」とも称する。同様にして、親水性単量体由来の構成単位（Ｂ）を、単に「親水性単量体由来の構成単位」または「構成単位（Ｂ）」とも称する。また、疎水性単量体由来の構成単位（Ａ）および親水性単量体由来の構成単位（Ｂ）を有するブロック共重合体を単に「ブロック共重合体」と、上記式（１）で表されるポリアルキレンオキサイド化合物を、単に「ポリアルキレンオキサイド化合物」とも称する。
【００２２】
本発明に係る医療用具の製造方法では、疎水性単量体由来の構成単位および親水性単量体由来の構成単位を有するブロック共重合体、上記式（１）で表されるポリアルキレンオキサイド化合物および溶媒を含む溶液を基材層上に塗布する。また、本発明に係る医療用具は、基材層の少なくとも一部に担持された潤滑層において、疎水性単量体由来の構成単位および親水性単量体由来の構成単位を有するブロック共重合体と、上記式（１）で表されるポリアルキレンオキサイド化合物と、を含む。上記の構成によって、本発明の方法により製造される医療用具および本発明に係る医療用具は、優れた耐久性（表面潤滑維持性、摺動耐久性）を発揮できる。
【００２３】
本発明に係る方法により製造される医療用具および本発明に係る医療用具が、優れた耐久性（表面潤滑維持性、摺動耐久性）を呈することができるメカニズムは、以下のように考えられる。なお、本発明は、下記推定メカニズムに限定されない。
【００２４】
本発明に係る医療用具の製造方法では、疎水性単量体由来の構成単位（Ａ）および親水性単量体由来の構成単位（Ｂ）を有するブロック共重合体を基材層上に塗布する。これにより、基材層上に潤滑層が形成される。潤滑層を形成するブロック共重合体は、体液や水性溶媒との接触時に膨潤性を発揮し、ゆえに医療用具に潤滑性（表面潤滑性）を付与して血管壁などの管腔壁との摩擦を低減する。
【００２５】
ここで、潤滑層を形成するブロック共重合体は、構成単位（Ａ）によって形成されるブロック（以下、「疎水性ユニット」とも称する）と、構成単位（Ｂ）によって形成されるブロック（以下、「親水性ユニット」とも称する）とを有する。かようなブロック共重合体においては、溶液中で、疎水性ユニットは性質の類似している疎水性ユニットに近接し凝集する性質を有する。同様にして、親水性ユニットは、やはり性質の類似している親水性ユニットに近接し凝集する性質を有する。上記性質に加えて、特定の構造を有するポリアルキレンオキサイド化合物が存在すると、上記各ユニット同士の近接／凝集が促進される。より詳細には、ポリアルキレンオキサイド化合物が、疎水性ユニットまたは親水性ユニットと水素結合等を介して相互作用することにより、各ユニットの運動性を高める（可塑化）。
【００２６】
このような状態の溶液を基材層上に塗布して得られる被膜（潤滑層）は、ブロック共重合体の各ユニットの凝集による密な網目構造（ネットワーク）が形成されていると考えられ、この網目構造により、摺動後においても高い潤滑性（表面潤滑性）をより長期間にわたり維持できる（すなわち、優れた表面潤滑性を維持し、摺動耐久性を向上できる）と推測される。したがって、本発明に係る方法により製造される医療用具および本発明に係る医療用具は、優れた耐久性（表面潤滑維持性、摺動耐久性）を有する。
【００２７】
以下、本発明の実施の形態を説明する。なお、本発明は、以下の実施の形態のみには限定されない。また、図面の寸法比率は、説明の都合上誇張されており、実際の比率とは異なる場合がある。
【００２８】
なお、本明細書において、上記で説明したブロック共重合体に含まれる各ユニットの凝集、および当該凝集によるブロック共重合体の網目構造の形成を、「ユニットの凝集およびブロック共重合体の高分子化」とも称することがある。
【００２９】
また、本明細書において、範囲を示す「Ｘ〜Ｙ」はＸおよびＹを含み、「Ｘ以上Ｙ以下」を意味する。また、特記しない限り、操作および物性等の測定は室温（２０〜２５℃）／相対湿度４０〜５０％ＲＨの条件で測定する。
【００３０】
＜医療用具の製造方法＞
本発明に係る医療用具の製造方法は、疎水性単量体由来の構成単位（Ａ）および親水性単量体由来の構成単位（Ｂ）を有するブロック共重合体と、上記式（１）で表されるポリアルキレンオキサイド化合物と、溶媒と、を含む溶液を基材層上に塗布すること（（Ｉ）溶液塗布工程、塗布層形成工程）を含む。また、必要に応じて、上記工程（Ｉ）の後、さらに熱処理を行ってもよい（（ＩＩ）熱処理工程）。さらに、上記工程（ＩＩ）の後、塗布層（塗膜）を洗浄すること（（ＩＩＩ）洗浄工程）を行ってもよい。このように、ブロック共重合体と共に特定の構造を有するポリアルキレンオキサイド化合物を含む溶液を塗布することにより、優れた耐久性を発揮する潤滑層（被覆層）を有する医療用具が得られる。
【００３１】
（Ｉ）溶液塗布工程（塗布層形成工程）
本発明に係る医療用具の製造方法では、まず、上記ブロック共重合体、上記ポリアルキレンオキサイド化合物および溶媒を含む溶液（本明細書中、単に「ブロック共重合体溶液」または「コート液」とも称する）を基材層上に塗布する（（Ｉ）溶液塗布工程、塗布層形成工程）。溶液塗布工程は、基材層表面の少なくとも一部に、ブロック共重合体を含む潤滑層を担持（または被覆）させる目的で行われる。なお、「担持」とは、潤滑層が基材層表面から容易に遊離しない状態に固定化された状態を意味し、基材層の表面全体が潤滑層により完全に覆われている形態のみならず、基材表面の一部のみが潤滑層により覆われている形態、すなわち、基材表面の一部のみに潤滑層が付着した形態をも含むものとする。したがって、溶液を塗布する方法は、上記構成単位（Ａ）および構成単位（Ｂ）を有するブロック共重合体と、上記ポリアルキレンオキサイド化合物と、溶媒とを含む溶液を使用する以外は特に制限されず、公知の方法と同様にしてあるいはこれを適宜修飾して適用できる。
【００３２】
溶液塗布工程において、具体的には、上記ブロック共重合体および上記ポリアルキレンオキサイド化合物を溶媒に溶解させて溶液（コート液）を調製し、当該溶液（コート液）を基材上にコートして塗布層を形成する。
【００３３】
以下、（Ｉ）溶液塗布工程（塗布層形成工程）について、好ましい態様を詳説する。
【００３４】
≪ブロック共重合体溶液（コート液）の調製≫
上記の通り、溶液塗布工程（塗布層形成工程）では、ブロック共重合体、ポリアルキレンオキサイド化合物および溶媒を含む溶液を基材層上に塗布するため、まず、ブロック共重合体溶液（コート液）を調製する。
【００３５】
（ブロック共重合体）
本発明において、ブロック共重合体は、基材層の少なくとも一部に担持された潤滑層を形成する。すなわち、本発明に係る方法により製造される医療用具において、潤滑層は、ブロック共重合体を含む。
【００３６】
本発明におけるブロック共重合体は、疎水性単量体由来の構成単位（Ａ）および親水性単量体由来の構成単位（Ｂ）を有する。
【００３７】
ブロック共重合体を構成する疎水性単量体および親水性単量体は、それぞれ、疎水性ユニットおよび親水性ユニットを構成する。そして、その性質の類似性に起因して、疎水性ユニット同士、親水性ユニット同士がそれぞれ凝集する。
【００３８】
ブロック共重合体を含む溶液に本発明に係るポリアルキレンオキサイド化合物が添加されることにより、ユニットの凝集およびブロック共重合体の高分子化が促進されるため、潤滑層の強度を向上させることができる。具体的には、本発明に係るポリアルキレンオキサイド化合物は、ブロック共重合体の運動性を高める（可塑化）ことで、類似の性質を有するユニット同士の凝集およびブロック共重合体の網目構造形成の促進に寄与していると推測される。ゆえに、本発明に係る方法により製造される医療用具は、摺動耐久性に優れ、また、摺動後もその潤滑性を良好に維持できる。
【００３９】
一方、疎水性単量体と親水性単量体とのランダム共重合体は、疎水性ユニットおよび親水性ユニットのサイズが小さいため、ユニットとしての性質（疎水性および親水性）が弱い。よって、上記のような、疎水性ユニット同士や親水性ユニット同士で近接し凝集する性質が弱いかまたはなく、網目構造（ネットワーク）がほとんど形成されないかまたは形成されない。したがって、上記のような複雑高度化した手技で要求されるほどの耐久性（表面潤滑維持性、摺動耐久性）を達成することが難しい。
【００４０】
《疎水性単量体》
ブロック共重合体を構成する疎水性単量体について説明する。本明細書中、「疎水性単量体」とは、当該単量体を用いて重合度が１０以上のホモポリマーを作製したときに、当該ホモポリマーの２０℃における水１００ｇに対する溶解量が０．１ｇ以下である化合物をいう。
【００４１】
ブロック共重合体を構成する疎水性単量体は、上記定義を満たすものであれば特に制限されず、公知の化合物を使用できる。かような疎水性単量体として、例えば、グリシジルアクリレート、グリシジルメタクリレート（ＧＭＡ）、３，４−エポキシシクロヘキシルメチルアクリレート、３，４−エポキシシクロヘキシルメチルメタクリレート、β−メチルグリシジルアクリレート、β−メチルグリシジルメタクリレート等のグリシジル基（エポキシ基）を有する（メタ）アクリル酸エステル；アリルグリシジルエーテル等のグリシジル基（エポキシ基）を有するビニルエーテル；メチルアクリレート、メチルメタクリレート、エチルアクリレート、エチルメタクリレート、イソプロピルアクリレート、イソプロピルメタクリレート、ｎ−プロピルアクリレート、ｎ−プロピルメタクリレート、ｎ−ブチルアクリレート、ｎ−ブチルメタクリレート（ＢｕＭＡ）、２−エチルヘキシルアクリレート、２−エチルヘキシルメタクリレート等の炭素数１〜２４のアルキル基を有する（メタ）アクリル酸エステル；フェニルアクリレート、フェニルメタクリレート等の炭素数６〜２０のアリール基を有する（メタ）アクリル酸エステル；ベンジルアクリレート、ベンジルメタクリレート等の炭素数７〜３０のアラルキル基を有する（メタ）アクリル酸エステル；Ｎ−ｔｅｒｔ−ブチルアクリルアミド、Ｎ−ｔｅｒｔ−ブチルメタクリルアミド等のＮ−アルキルアクリルアミド；エチレン、プロピレン、イソブチレン、塩化ビニル、ビニリデンクロリド等のオレフィン；スチレン、α−メチルスチレン等の芳香族ビニル；プロピオン酸ビニル等のビニルエステル；等が挙げられるが、これらに制限されない。
【００４２】
なお、本明細書中、「（メタ）アクリル酸」とは、アクリル酸およびメタクリル酸の双方を包含する。また、「（メタ）アクリレート」とは、アクリレートおよびメタクリレートの双方を包含し、「（メタ）アクリロイル」とは、アクリロイルおよびメタクリロイルの双方を包含する。
【００４３】
なかでも、ユニットの凝集およびブロック共重合体の高分子化の制御がしやすいことから、疎水性単量体は、グリシジルアクリレート、グリシジルメタクリレート、３，４−エポキシシクロヘキシルメチルアクリレート、３，４−エポキシシクロヘキシルメチルメタクリレート、β−メチルグリシジルアクリレート、β−メチルグリシジルメタクリレート；アリルグリシジルエーテル；メチルアクリレート、メチルメタクリレート、ｎ−ブチルアクリレート、ｎ−ブチルメタクリレート、２−エチルヘキシルアクリレート、２−エチルヘキシルメタクリレート、ベンジルアクリレート、およびベンジルメタクリレートからなる群から選択される少なくとも一種を含むと好ましい。
【００４４】
さらに、耐久性の向上、基材層との密着性、凝集のしやすさ等の観点から、グリシジルアクリレート、グリシジルメタクリレート、３，４−エポキシシクロヘキシルメチルアクリレート、３，４−エポキシシクロヘキシルメチルメタクリレート、β−メチルグリシジルアクリレート、β−メチルグリシジルメタクリレート、およびアリルグリシジルエーテルからなる群から選択される少なくとも一種を含むとより好ましい。これらの疎水性単量体は、反応性基であるエポキシ基を有しており、このような疎水性単量体から得られる疎水性ユニットを含むブロック共重合体を用いて、後述の熱処理工程が行われると、ユニットの凝集およびブロック共重合体の高分子化が促進されることに加えて、エポキシ基の架橋反応も進行すると考えられる。よって、より強固な被膜（潤滑層）が形成され、耐久性（特に摺動耐久性）がより向上する。
【００４５】
疎水性単量体は、グリシジル（メタ）アクリレートであると特に好ましい。かような形態は、網目構造をより形成しやすく、製造も容易であるという利点も有する。
【００４６】
上記疎水性単量体は、１種単独で使用してもよいし、２種以上を組み合わせて用いてもよい。すなわち、疎水性単量体由来の疎水性ユニット（疎水性部位）は、１種単独の疎水性単量体から構成されるホモポリマー型であっても、あるいは上記疎水性単量体の２種以上から構成されるコポリマー型であってもよい。なお、上記疎水性単量体を２種以上用いる場合の疎水性部位の形態は、ブロック共重合体でもよいしランダム共重合体でもよいし交互共重合体でもよい。
【００４７】
《親水性単量体》
親水性単量体について説明する。本明細書中、「親水性単量体」とは、当該親水性単量体と、上記疎水性単量体に由来する構成単位とを有するブロック共重合体を作製したときに、当該ブロック共重合体が、体液や水性溶媒との接触時に膨潤性を有し、潤滑性（表面潤滑性）を医療用具に付与することができる化合物をいう。このような親水性単量体由来の構成単位（Ｂ）をブロック共重合体中に導入することにより、医療用具が潤滑性（表面潤滑性）を発揮し、医療用具が血管壁などの管腔壁と接触した際の摩擦を低減できる。
【００４８】
ブロック共重合体を構成する親水性単量体は、上記定義を満たすものであれば特に制限されず、公知の化合物を使用できる。かような親水性単量体は、アニオン性親水性単量体、カチオン性親水性単量体および非イオン性親水性単量体のいずれであってもよい。
【００４９】
アニオン性親水性単量体としては、アクリル酸、メタクリル酸、マレイン酸等のカルボン酸基含有モノマー；２−アクリルアミド−２−メチルプロパンスルホン酸等のスルホン酸基含有モノマー；等が挙げられる。
【００５０】
カチオン性親水性単量体としては、（メタ）アクリロイルオキシエチルトリメチルアンモニウム塩、（３−アクリロイルアミノプロピル）トリメチルアンモニウム塩、（３−メタクリロイルアミノプロピル）トリメチルアンモニウム塩等の四級塩基含有モノマー；等が挙げられる。
【００５１】
非イオン性親水性単量体としては、Ｎ−メチルアクリルアミド、Ｎ，Ｎ−ジメチルアクリルアミド（ＤＭＡＡ）、Ｎ−エチルアクリルアミド、アクリルアミド、Ｎ，Ｎ−ジエチルアクリルアミド（ＤＥＡＡ）、Ｎ，Ｎ−ジメチルアミノプロピルアクリルアミド、Ｎ，Ｎ−ジメチルアミノプロピルメタクリルアミド、Ｎ，Ｎ−ジメチルアミノエチルアクリレート、Ｎ，Ｎ−ジメチルアミノエチルメタクリレート、２−ヒドロキシエチルアクリレート、Ｎ−ビニル−２−ピロリドン、２−ヒドロキシエチルメタクリレート、３−ヒドロキシプロピルアクリレート、３−ヒドロキシプロピルメタクリレート、ポリエチレングリコールモノアクリレート、ポリエチレングリコールモノメタクリレート、アルコキシポリエチレングリコールモノアクリレート、アルコキシポリエチレングリコールモノメタクリレート等が挙げられるが、これらに制限されない。
【００５２】
なかでも、優れた潤滑性の付与、合成の容易性や操作性、凝集のしやすさ等の観点から、親水性単量体は、Ｎ，Ｎ−ジメチルアクリルアミド、Ｎ，Ｎ−ジエチルアクリルアミド、アクリルアミド、Ｎ−ビニル−２−ピロリドン、２−ヒドロキシエチルアクリレートおよび２−ヒドロキシエチルメタクリレートからなる群から選択される少なくとも一種を含むと好ましい。優れた潤滑性の付与、凝集のしやすさ等の観点から、親水性単量体は、Ｎ，Ｎ−ジメチルアクリルアミドまたはＮ，Ｎ−ジエチルアクリルアミドがより好ましく、Ｎ，Ｎ−ジメチルアクリルアミドが特に好ましい。
【００５３】
上記親水性単量体は、１種単独で使用してもよいし、２種以上を組み合わせて用いてもよい。すなわち、親水性単量体由来の親水性ユニット（親水性部位）は、１種単独の親水性単量体から構成されるホモポリマー型であっても、あるいは上記親水性単量体の２種以上から構成されるコポリマー型であってもよい。なお、上記親水性単量体を２種以上用いる場合の親水性部位の形態は、ブロック共重合体でもよいしランダム共重合体でもよいし交互共重合体でもよい。
【００５４】
《構成単位の比率（組成比）》
ブロック共重合体中における構成単位（Ａ）と構成単位（Ｂ）との比率（組成比）は、上記効果を奏する限り特に制限されない。良好な潤滑性、潤滑維持性、摺動性、摺動耐久性、被覆層の強度、基材層との密着性などを考慮すると、構成単位（Ａ）と構成単位（Ｂ）との比率（構成単位（Ａ）：構成単位（Ｂ）のモル比）は、１：２〜１００であることが好ましく、１：５〜５０であることがより好ましく、１：１０〜１：２０であることがさらに好ましい。このような範囲であれば、潤滑層は、構成単位（Ｂ）により潤滑性を十分発揮でき、また、構成単位（Ａ）により十分な被覆層の強度、基材層との密着性および耐久性を発揮できる。なお、上記構成単位（Ａ）：構成単位（Ｂ）のモル比は、ブロック共重合体の製造段階において、各単量体の仕込み比（モル比）を調整することにより制御することができる。このとき、ブロック共重合体の製造段階における疎水性単量体と、親水性単量体との仕込み比率（モル比）は、１：２〜１００であると好ましく、１：５〜５０であるとより好ましく、１：１０〜１：２０であるとさらに好ましい。また、上記構成単位（Ａ）：構成単位（Ｂ）のモル比は、例えば、共重合体についてＮＭＲ測定（１Ｈ−ＮＭＲ測定、１３Ｃ−ＮＭＲ測定等）を行うことにより確認することができる。
【００５５】
《ブロック共重合体の重量平均分子量（Ｍｗ）》
ブロック共重合体の重量平均分子量は、特に制限されないが、溶解性の点から、好ましくは１０，０００〜１０，０００，０００である。そして、ブロック共重合体の重量平均分子量は、ブロック共重合体溶液（コート液）の調製のしやすさの点から、より好ましくは１００，０００〜５，０００，０００である。本明細書中、「重量平均分子量」は、ポリスチレンを標準物質とするゲル浸透クロマトグラフィー（Ｇｅｌ  Ｐｅｒｍｅａｔｉｏｎ  Ｃｈｒｏｍａｔｏｇｒａｐｈｙ、ＧＰＣ）により測定した値を採用するものとする。
【００５６】
《ブロック共重合体の製造方法》
ブロック共重合体の製造方法は、特に制限されず、例えば、リビングラジカル重合法、マクロ開始剤を用いた重合法、重縮合法など、従来公知の重合法を適用して作製可能である。これらのうち、疎水性単量体に由来する構成単位（部位）、親水性単量体に由来する構成単位（部位）の分子量および分子量分布のコントロールがしやすいという点で、リビングラジカル重合法またはマクロ開始剤を用いた重合法が好ましく使用される。リビングラジカル重合法としては、特に制限されないが、例えば特開平１１−２６３８１９号公報、特開２００２−１４５９７１号公報、特開２００６−３１６１６９号公報等に記載される方法、ならびに原子移動ラジカル重合（ＡＴＲＰ）法などが、同様にしてあるいは適宜修飾して適用できる。また、マクロ開始剤を用いた重合法では、例えば、疎水性官能基を有する疎水性部位と、パーオキサイド基等のラジカル重合性基とを有するマクロ開始剤を作製した後、そのマクロ開始剤と親水性部位（親水性ユニット）を形成するための単量体を重合させることで、親水性部位（親水性ユニット）と疎水性部位（疎水性ユニット）とを有するブロック共重合体を作製することができる。
【００５７】
また、ブロック共重合体の重合においては、塊状重合、懸濁重合、乳化重合、溶液重合等の公知の方法が用いられうる。具体的には、ブロック共重合体の製造では、疎水性単量体および親水性単量体を重合溶媒中で重合開始剤と共に撹拌・加熱することにより共重合させる溶液重合が適用できる。ここで、重合開始剤は特に制限されず、公知のものを使用すればよい。また、重合溶媒としては、特に制限されないが、例えば、ｎ−ヘキサン、ｎ−へプタン、ｎ−オクタン、ｎ−デカン、シクロヘキサン、メチルシクロヘキサン、流動パラフィン等の脂肪族系有機溶媒、テトラヒドロフラン、ジオキサン等のエーテル系溶媒、ベンゼン、トルエン、キシレン等の芳香族系有機溶媒、１，２−ジクロロエタン、クロロベンゼン等のハロゲン系有機溶媒、Ｎ，Ｎ−ジメチルホルムアミド、ジメチルスルホキシド等の極性非プロトン性有機溶媒が使用できる。なお、前記重合溶媒は、１種単独でもまたは２種以上を混合して用いることもできる。
【００５８】
重合溶媒中の単量体の濃度（親水性単量体および疎水性単量体の合計濃度）は、３〜９０質量％であると好ましく、５〜８０質量％であるとより好ましく、８〜５０質量％であると特に好ましい。
【００５９】
上記重合において、重合条件もまた、上記共重合が進行すれば特に制限されない。例えば、重合温度は、好ましくは３０〜１５０℃、より好ましくは４０〜１００℃であり、また、重合時間は、好ましくは３０分〜３０時間、より好ましくは３〜２４時間である。
【００６０】
さらに、共重合の際に、必要に応じて、連鎖移動剤、重合速度調整剤、界面活性剤、水溶性高分子、水溶性無機化合物（アルカリ金属塩、アルカリ金属水酸化物、多価金属塩、および非還元性アルカリ金属塩ｐＨ緩衝剤など）、無機酸、無機酸塩、有機酸および有機酸塩、ならびにその他の添加剤を適宜使用してもよい。
【００６１】
共重合後のブロック共重合体は、再沈澱法、透析法、限外濾過法、抽出法など一般的な精製法により精製することが好ましい。
【００６２】
（ポリアルキレンオキサイド化合物）
本発明において、ポリアルキレンオキサイド化合物は、ブロック共重合体の各ユニットの運動性を高め、ユニットの凝集およびブロック共重合体の高分子化を容易にする。これにより、強固な潤滑層を形成することができ、優れた耐久性（摺動耐久性）を得ることができる。
【００６３】
本発明に係るポリアルキレンオキサイド化合物は、下記式（１）で表される。
【００６４】
【化３】
2020028639.tif 000004
【００６５】
上記式（１）中、
Ｒ１およびＲ２は、それぞれ独立して、水素原子または炭素数１〜５のアルキル基であり、互いに結合して環を形成していてもよく、
Ａは、炭素数１〜５のアルキレン基であり、
ｎは、アルキレンオキサイドの平均付加モル数を表し、２〜１３０である。
【００６６】
上記式（１）中のＲ１およびＲ２は、それぞれ独立して、水素原子または炭素数１〜５のアルキル基である。炭素数１〜５のアルキル基の例としては、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、１−エチルプロピル基、ｓｅｃ−ペンチル基、１−メチルブチル基、２−メチルブチル基、１，２−ジメチルプロピル基等が挙げられる。中でも、水溶性が向上し洗浄工程においてより効率よく除去されるという観点から、Ｒ１およびＲ２は、それぞれ独立して、水素原子またはメチル基が好ましい。
【００６７】
なお、Ｒ１およびＲ２は、互いに結合して環を形成してもよい。Ｒ１およびＲ２が互いに結合して環を形成し、かつ上記式（１）のＡがエチレン基である場合、上記式（１）で表される化合物は、クラウンエーテルと呼ばれる環状ポリエーテル化合物となるが、本発明においては、このようなクラウンエーテルも用いることができる。
【００６８】
上記式（１）中のＡは、炭素数１〜５のアルキレン基である。炭素数１〜５のメチレン基、エチレン基、プロピレン基、トリメチレン基、ｎ−ブチレン基、イソブチレン基、ｔｅｒｔ−ブチレン基、ｎ−ペンチレン基、イソペンチレン基、ネオペンチレン基等が挙げられる。これらの中でも、水溶性が向上し洗浄工程においてより効率よく除去されるという観点から、エチレン基またはプロピレン基が好ましく、エチレン基が特に好ましい。
【００６９】
上記式（１）中のｎは、アルキレンオキサイドの平均付加モル数を表し、２〜１３０である。ｎが２未満の場合、塗工中または後述の熱処理の際に、潤滑層からポリアルキレンオキサイド化合物がすぐに揮発してしまい、潤滑層の耐久性向上の効果が十分に得られない。一方、ｎが１３０を超える場合、上述したようなブロック共重合体の各ユニットの運動性を高める効果が低くなり、被膜（潤滑層）の摺動耐久性向上の効果が十分に得られない。また、ブロック共重合体溶液（コート液）にポリアルキレンオキサイド化合物が溶解せず、潤滑層が形成できない場合がある。
【００７０】
より優れた耐久性（摺動耐久性）を有する潤滑層を形成するという観点から、上記式（１）中のｎは、３以上５０以下であることが好ましく、３以上３０以下であることがより好ましい。
【００７１】
上記式（１）で表されるポリアルキレンオキサイド化合物の具体例としては、ジエチレングリコール、トリエチレングリコール、テトラエチレングリコール、ペンタエチレングリコール、ヘキサエチレングリコール、ポリエチレングリコール（ＰＥＧ２００、ＰＥＧ３００、ＰＥＧ４００、ＰＥＧ６００、ＰＥＧ１０００、ＰＥＧ１５００、ＰＥＧ１５４０、ＰＥＧ２０００等）、ジプロピレングリコール、トリプロピレングリコール、テトラプロピレングリコール、ペンタプロピレングリコール、ヘキサプロピレングリコール、ポリプロピレングリコール（ＰＰＧ４００、ＰＰＧ６００、ＰＰＧ１０００等）、ジイソプロピレングリコール、トリイソプロピレングリコール、テトライソプロピレングリコール、ペンタイソプロピレングリコール、ポリイソプロピレングリコール、ジブチレングリコール、トリブチレングリコール、テトラブチレングリコール、ペンタブチレングリコール、ポリテトラメチレンエーテルグリコール、ポリペンチレングリコール；
ジエチレングリコールモノメチルエーテル、ジエチレングリコールモノエチルエーテル、ジエチレングリコールモノプロピルエーテル、ジエチレングリコールモノイソプロピルエーテル、ジエチレングリコールモノブチルエーテル、ジエチレングリコールモノペンチルエーテル、トリエチレングリコールモノメチルエーテル、トリエチレングリコールモノエチルエーテル、トリエチレングリコールモノプロピルエーテル、トリエチレングリコールモノイソプロピルエーテル、トリエチレングリコールモノブチルエーテル、トリエチレングリコールモノペンチルエーテル、テトラエチレングリコールモノメチルエーテル、テトラエチレングリコールモノエチルエーテル、テトラエチレングリコールモノプロピルエーテル、テトラエチレングリコールモノイソプロピルエーテル、テトラエチレングリコールモノブチルエーテル、テトラエチレングリコールモノペンチルエーテル、ペンタエチレングリコールモノメチルエーテル、ペンタエチレングリコールモノエチルエーテル、ペンタエチレングリコールモノプロピルエーテル、ペンタエチレングリコールモノイソプロピルエーテル、ペンタエチレングリコールモノブチルエーテル、ペンタエチレングリコールモノペンチルエーテル、ヘキサエチレングリコールモノメチルエーテル、ポリエチレングリコールモノメチルエーテル、ポリエチレングリコールモノエチルエーテル、ポリエチレングリコールモノプロピルエーテル、ポリエチレングリコールモノイソプロピルエーテル、ポリエチレングリコールモノブチルエーテル、ポリエチレングリコールモノペンチルエーテル、ジエチレングリコールジメチルエーテル、ジエチレングリコールジエチルエーテル、ジエチレングリコールジプロピルエーテル、ジエチレングリコールジイソプロピルエーテル、ジエチレングリコールジブチルエーテル、ジエチレングリコールジペンチルエーテル、ジエチレングリコールエチルブチルエーテル、トリエチレングリコールジメチルエーテル、トリエチレングリコールジエチルエーテル、トリエチレングリコールジプロピルエーテル、トリエチレングリコールジイソプロピルエーテル、トリエチレングリコールジブチルエーテル、トリエチレングリコールジペンチルエーテル、テトラエチレングリコールジメチルエーテル、テトラエチレングリコールジエチルエーテル、テトラエチレングリコールジプロピルエーテル、テトラエチレングリコールジイソプロピルエーテル、テトラエチレングリコールジブチルエーテル、テトラエチレングリコールジペンチルエーテル、ペンタエチレングリコールジメチルエーテル、ペンタエチレングリコールジエチルエーテル、ペンタエチレングリコールジプロピルエーテル、ペンタエチレングリコールジイソプロピルエーテル、ペンタエチレングリコールジブチルエーテル、ペンタエチレングリコールジペンチルエーテル、ヘキサエチレングリコールジメチルエーテル、ポリエチレングリコールジメチルエーテル、ポリエチレングリコールジエチルエーテル、ポリエチレングリコールジプロピルエーテル、ポリエチレングリコールジイソプロピルエーテル、ポリエチレングリコールジブチルエーテル、ポリエチレングリコールジペンチルエーテル、ジプロピレングリコールモノメチルエーテル、ジプロピレングリコールモノエチルエーテル、ジプロピレングリコールモノプロピルエーテル、ジプロピレングリコールモノイソプロピルエーテル、ジプロピレングリコールモノブチルエーテル、ジプロピレングリコールモノペンチルエーテル、トリプロピレングリコールモノメチルエーテル、トリプロピレングリコールモノエチルエーテル、トリプロピレングリコールモノプロピルエーテル、トリプロピレングリコールモノイソプロピルエーテル、トリプロピレングリコールモノブチルエーテル、トリプロピレングリコールモノペンチルエーテル、テトラプロピレングリコールモノメチルエーテル、テトラプロピレングリコールモノエチルエーテル、テトラプロピレングリコールモノプロピルエーテル、テトラプロピレングリコールモノイソプロピルエーテル、テトラプロピレングリコールモノブチルエーテル、テトラプロピレングリコールモノペンチルエーテル、ペンタプロピレングリコールモノメチルエーテル、ペンタプロピレングリコールモノエチルエーテル、ペンタプロピレングリコールモノプロピルエーテル、ペンタプロピレングリコールモノイソプロピルエーテル、ペンタプロピレングリコールモノブチルエーテル、ペンタプロピレングリコールモノペンチルエーテル、ポリプロピレングリコールモノメチルエーテル、ポリプロピレングリコールモノエチルエーテル、ポリプロピレングリコールモノプロピルエーテル、ポリプロピレングリコールモノイソプロピルエーテル、ポリプロピレングリコールモノブチルエーテル、ポリプロピレングリコールモノペンチルエーテル、ジプロピレングリコールジメチルエーテル、ジプロピレングリコールジエチルエーテル、ジプロピレングリコールジプロピルエーテル、ジプロピレングリコールジイソプロピルエーテル、ジプロピレングリコールジブチルエーテル、ジプロピレングリコールジペンチルエーテル、トリプロピレングリコールジメチルエーテル、トリプロピレングリコールジエチルエーテル、トリプロピレングリコールジプロピルエーテル、トリプロピレングリコールジイソプロピルエーテル、トリプロピレングリコールジブチルエーテル、トリプロピレングリコールジペンチルエーテル、トリプロピレングリコールイソプロピルエチルエーテル、トリプロピレングリコールイソプロピルブチルエーテル、テトラプロピレングリコールジメチルエーテル、テトラプロピレングリコールジエチルエーテル、テトラプロピレングリコールジプロピルエーテル、テトラプロピレングリコールジイソプロピルエーテル、テトラプロピレングリコールジブチルエーテル、テトラプロピレングリコールジペンチルエーテル、ペンタプロピレングリコールジメチルエーテル、ペンタプロピレングリコールジエチルエーテル、ペンタプロピレングリコールジプロピルエーテル、ペンタプロピレングリコールジイソプロピルエーテル、ペンタプロピレングリコールジブチルエーテル、ペンタプロピレングリコールジペンチルエーテル、ポリプロピレングリコールジメチルエーテル、ポリプロピレングリコールジエチルエーテル、ポリプロピレングリコールジプロピルエーテル、ポリプロピレングリコールジイソプロピルエーテル、ポリプロピレングリコールジブチルエーテル、ポリプロピレングリコールジペンチルエーテル等が挙げられる。
【００７２】
また、Ｒ１およびＲ２は、互いに結合して環を形成してもよい。Ｒ１およびＲ２が互いに結合して環を形成し、かつ上記式（１）のＡがエチレン基である場合、上記式（１）で表される化合物は、クラウンエーテルと呼ばれる環状ポリエーテル化合物となるが、このようなクラウンエーテルの例としては、２４−クラウン−８−エーテル、１８−クラウン−６−エーテル、１５−クラウン−５−エーテル、１２−クラウン−４−エーテル等が挙げられる。
【００７３】
上記ポリアルキレンオキサイド化合物は、１種単独で使用してもよいし、２種以上を組み合わせて用いてもよい。また、上記ポリアルキレンオキサイド化合物は、合成品を用いてもよいし、市販品を用いてもよい。
【００７４】
これらポリアルキレンオキサイド化合物の中でも、潤滑層の耐久性向上や生体安全性の観点から、ポリエチレングリコール（特にＰＥＧ６００、ＰＥＧ２０００）、テトラエチレングリコール、ポリプロピレングリコール（特にＰＰＧ４００）、トリエチレングリコールジメチルエーテル等が好ましい。
【００７５】
なかでも、上記式（１）のＡがエチレン基であり、重量平均分子量が１５０以上２０００未満であるポリアルキレンオキサイド化合物がより好ましく、上記式（１）のＡがエチレン基であり、重量平均分子量が１５０以上１０００以下であるポリアルキレンオキサイド化合物が特に好ましい。このような特に好ましいポリアルキレンオキサイド化合物としては、ポリエチレングリコール（特にＰＥＧ６００）、テトラエチレングリコール、トリエチレングリコールジメチルエーテルが挙げられる。
【００７６】
（溶媒）
本発明では、ブロック共重合体を均一に基材層上に担持させる目的から、上記ブロック共重合体および上記ポリアルキレンオキサイド化合物を含む均一な溶液を調製し、当該溶液（コート液）を基材層上に塗布する。
【００７７】
本発明に係るブロック共重合体およびポリアルキレンオキサイド化合物を溶解するのに使用される溶媒としては、本発明に係るブロック共重合体およびポリアルキレンオキサイド化合物を溶解できるものであれば特に制限されない。具体的には、水、メタノール、エタノール、イソプロパノール、エチレングリコール等のアルコール類、アセトン、メチルエチルケトン、シクロヘキサノン等のケトン類、酢酸エチル等のエステル類、クロロホルム等のハロゲン化物、ヘキサン等のオレフィン類、テトラヒドロフラン（ＴＨＦ）、ブチルエーテル等のエーテル類、ベンゼン、トルエン等の芳香族類、Ｎ，Ｎ−ジメチルホルムアミド（ＤＭＦ）等のアミド類、ジメチルスルホキシド等のスルホキシド類などを例示することができるが、これらに何ら制限されるものではない。これらは１種単独で用いてもよいし、２種以上を組み合わせて用いてもよい。なかでも、ブロック共重合体およびポリアルキレンオキサイド化合物を均一に溶解でき、溶液の塗布を均一に行えるという観点から、溶液（コート液）の溶媒は、アセトン等のケトン類、およびＤＭＦ等のアミド類が好ましく、アセトンおよびＤＭＦが特に好ましい。
【００７８】
（他の成分）
潤滑層を形成するためのブロック共重合体溶液（コート液）は、ブロック共重合体、ポリアルキレンオキサイド化合物、溶媒の他、他の成分を含んでいてもよい。他の成分としては、特に制限されず、例えば、医療用具がカテーテルなどの体腔や管腔内への挿入を目的とする場合には、抗癌剤、免疫抑制剤、抗生物質、抗リウマチ薬、抗血栓薬、ＨＭＧ−ＣｏＡ還元酵素阻害剤、ＡＣＥ阻害剤、カルシウム拮抗剤、抗高脂血症薬、インテグリン阻害薬、抗アレルギー剤、抗酸化剤、ＧＰＩＩｂ／ＩＩＩａ拮抗薬、レチノイド、フラボノイド、カロチノイド、脂質改善薬、ＤＮＡ合成阻害剤、チロシンキナーゼ阻害剤、抗血小板薬、血管平滑筋増殖抑制薬、抗炎症薬、生体由来材料、インターフェロン、およびＮＯ産生促進物質等の薬剤（生理活性物質）などが挙げられる。ここで、他の成分の添加量は、特に制限されず、通常使用される量が同様にして適用される。最終的には、他の成分の添加量は、適用される疾患の重篤度、患者の体重等を考慮して適切に選択される。
【００７９】
（ブロック共重合体溶液（コート液）の調製）
上記ブロック共重合体、ポリアルキレンオキサイド化合物および溶媒を用いて、ブロック共重合体溶液（コート液）を調製する。上記各成分の添加順、添加方法は特に制限されない。上記各成分を、一括してまたは別々に、段階的にまたは連続的に加えてもよい。また、混合方法も特に制限されず、公知の方法を用いることができる。好ましいブロック共重合体溶液（コート液）の調製方法としては、溶媒中にブロック共重合体およびポリアルキレンオキサイド化合物を順次添加し、溶媒中で撹拌することを含む。
【００８０】
ブロック共重合体溶液（コート液）中のブロック共重合体の濃度は、特に限定されない。塗布性、潤滑層の潤滑性および耐久性をより向上させるという観点からは、当該溶液（コート液）中のブロック共重合体の濃度は、０．０１〜２０質量％であると好ましく、０．０５〜１５質量％であるとより好ましく、１質量％以上１５質量％未満であるとさらに好ましい。ブロック共重合体の濃度が上記範囲であれば、得られる潤滑層の潤滑性、耐久性が十分発揮されうる。また、１回のコーティングで所望の厚みの均一な潤滑層を容易に得ることができ、また、溶液の粘度が適切な範囲内となり、操作性（例えば、コーティングのしやすさ）、生産効率の点で好ましい。但し、上記範囲を外れても、本発明の作用効果に影響を及ぼさない範囲であれば、十分に利用可能である。
【００８１】
ブロック共重合体溶液（コート液）中のポリアルキレンオキサイド化合物の濃度もまた特に限定されない。ユニットの凝集およびブロック共重合体の高分子化を十分に進行させながらも、一方で、過度に進行させない（凝集および高分子化を適度に促進できる）という観点から、当該溶液（コート液）中のポリアルキレンオキサイド化合物の濃度は、０．０５〜３０質量％であると好ましく、１〜２０質量％であるとより好ましく、３質量％以上１０質量％未満であるとさらに好ましく、４〜８質量％であるとよりさらに好ましく、５〜７質量％であると特に好ましい。ポリアルキレンオキサイド化合物の濃度が上記範囲であれば、得られる潤滑層の潤滑性、耐久性が十分発揮されうる。但し、上記範囲を外れても、本発明の作用効果に影響を及ぼさない範囲であれば、十分に利用可能である。
【００８２】
さらに、ブロック共重合体溶液（コート液）中における、ブロック共重合体およびポリアルキレンオキサイド化合物の混合比も特に限定されない。塗布性、潤滑層の潤滑性および耐久性をより向上させるという観点からは、当該溶液（コート液）は、ブロック共重合体とポリアルキレンオキサイド化合物とを、１００：０．５以上１００：２００以下（ブロック共重合体：ポリアルキレンオキサイド  質量比、以下同様）で含んでいると好ましく、１００：１以上１００：２００以下（質量比）で含んでいるとより好ましく、１００：３０以上１００：１００未満（質量比）で含んでいるとさらに好ましく、１００：４０以上１００：８０以下（質量比）で含んでいるとよりさらに好ましく、１００：５０以上１００：７０以下（質量比）で含んでいると特に好ましい。ブロック共重合体およびポリアルキレンオキサイド化合物の質量比が上記範囲であれば、得られる潤滑層の潤滑性、耐久性が十分発揮されうる。また、後述する洗浄工程において、ポリアルキレンオキサイド化合物を効率よく除去できることから、潤滑層の潤滑性も向上する。
【００８３】
≪ブロック共重合体溶液（コート液）の塗布≫
次に、上記の通りブロック共重合体、ポリアルキレンオキサイド化合物および溶媒を含む溶液（コート液）を調製した後、当該溶液を基材層上に塗布する。
【００８４】
基材層は、いずれの材料から構成されてもよいが、例えば、金属材料、高分子材料（樹脂材料またはエラストマー材料）、およびセラミックスなどが挙げられる。
【００８５】
基材層を構成する材料のうち、金属材料としては、特に制限されるものではなく、カテーテル、ガイドワイヤ、留置針等の医療用具に一般的に使用される金属材料が使用される。具体的には、ＳＵＳ３０４、ＳＵＳ３１４、ＳＵＳ３１６、ＳＵＳ３１６Ｌ、ＳＵＳ４２０Ｊ２、ＳＵＳ６３０などの各種ステンレス鋼、金、白金、銀、銅、ニッケル、コバルト、チタン、鉄、アルミニウム、スズあるいはニッケル−チタン合金、ニッケル−コバルト合金、コバルト−クロム合金、亜鉛−タングステン合金等の各種合金などが挙げられる。これらは１種単独で使用してもよいし、２種以上を組み合わせて用いてもよい。上記金属材料には、使用用途であるカテーテル、ガイドワイヤ、留置針等の基材層として最適な金属材料を適宜選択すればよい。
【００８６】
また、上記基材層を構成する材料のうち、高分子材料（樹脂材料またはエラストマー材料）としては、特に制限されるものではなく、カテーテル、イントロデューサー、ガイドワイヤ、留置針等の医療用具に一般的に使用される高分子材料が使用される。具体的には、ポリアミド樹脂、ポリエチレン樹脂やポリプロピレン樹脂などのポリオレフィン樹脂、変性ポリオレフィン樹脂、環状ポリオレフィン樹脂、エポキシ樹脂、ポリウレタン樹脂、ジアリルフタレート樹脂（アリル樹脂）、ポリカーボネート樹脂、フッ素樹脂、アミノ樹脂（ユリア樹脂、メラミン樹脂、ベンゾグアナミン樹脂）、ポリエチレンテレフタレート樹脂、ポリブチレンテレフタレート樹脂などのポリエステル樹脂、スチロール樹脂、アクリル樹脂、ポリアセタール樹脂、酢酸ビニル樹脂、フェノール樹脂、塩化ビニル樹脂、シリコーン樹脂（ケイ素樹脂）、ポリエーテル樹脂、ポリイミド樹脂などの樹脂が挙げられる。
【００８７】
また、ポリウレタンエラストマー、ポリエステルエラストマー、ポリアミドエラストマーなどの熱可塑性エラストマーも、基材層の材料として用いることができる。
【００８８】
これら高分子材料は、１種単独で使用してもよいし、２種以上の混合物または上記いずれかの樹脂またはエラストマーを構成する２種以上の単量体の共重合体として用いてもよい。なかでも、高分子材料としては、ポリエチレン樹脂、ポリウレタン樹脂、ポリエチレンテレフタレート樹脂、ポリアミド樹脂、ポリアミドエラストマーが好ましい。これらの高分子材料は、比較的柔らかく、潤滑層を構成するブロック共重合体がしみ込みやすいといえる。よって、高分子材料とブロック共重合体との相互作用が高まり、より耐久性に優れた潤滑層を形成することができる。上記高分子材料には、使用用途であるカテーテル、ガイドワイヤ、留置針等の基材層として最適な高分子材料を適宜選択すればよい。
【００８９】
本発明に係る医療用具の製造方法は、後述するように、ブロック共重合体溶液（コート液）を塗布した後、比較的低い温度で維持した場合であっても、ユニットの凝集およびブロック共重合体の高分子化が進行し、摺動耐久性に優れる潤滑層を形成できる。換言すると、潤滑層を基材層上に固定する温度を低くすることができるという効果もまた奏される。したがって、本発明に係る医療用具の製造方法においては、基材層の構成材料として、高分子材料（樹脂材料またはエラストマー材料）が好適に用いられる。本発明によれば、低温で潤滑層を固定できることから、熱により変形または可塑化しやすい高分子材料を基材層に含んでいても、基材層の変形や可塑化が抑制され、寸法安定性が向上する。
【００９０】
また、上記基材層の形状は、特に制限されることはなく、シート状、線状（ワイヤ）、管状など使用態様により適宜選択される。
【００９１】
基材層表面にブロック共重合体溶液（コート液）を塗布（コーティング）する方法は、特に制限されず、塗布・印刷法、浸漬法（ディッピング法、ディップコート法）、噴霧法（スプレー法）、スピンコート法、混合溶液含浸スポンジコート法、バーコート法、ダイコート法、リバースコート法、コンマコート法、グラビアコート法、ドクターナイフ法など、従来公知の方法を適用することができる。
【００９２】
なお、カテーテル、注射針等の細く狭い内面に潤滑層を形成させる場合、コート液中に基材層を浸漬して、系内を減圧にして脱泡させてもよい。減圧にして脱泡させることにより、細く狭い内面に素早く溶液を浸透させ、潤滑層の形成を促進できる。
【００９３】
また、基材層の一部にのみ潤滑層を形成させる場合には、基材層の一部のみをコート液中に浸漬して、コート液を基材層の一部にコーティングすることで、基材層の所望の表面部位に、潤滑層を形成することができる。
【００９４】
基材層の一部のみをコート液中に浸漬するのが困難な場合には、予め潤滑層を形成する必要のない基材層の表面部分を着脱（装脱着）可能な適当な部材や材料で保護（被覆等）した上で、基材層をコート液中に浸漬して、コート液を基材層にコーティングした後、潤滑層を形成する必要のない基材層の表面部分の保護部材（材料）を取り外し、その後、加熱処理等により反応させることで、基材層の所望の表面部位に潤滑層を形成することができる。ただし、本発明では、これらの形成法に何ら制限されるものではなく、従来公知の方法を適宜利用して、潤滑層を形成することができる。例えば、基材層の一部のみをコート液中に浸漬するのが困難な場合には、浸漬法に代えて、他のコーティング手法（例えば、医療用具の所定の表面部分に、コート液を、スプレー装置、バーコーター、ダイコーター、リバースコーター、コンマコーター、グラビアコーター、スプレーコーター、ドクターナイフなどの塗布装置を用いて、塗布する方法など）を適用してもよい。なお、医療用具の構造上、円筒状の用具の外表面と内表面との双方が、潤滑層を有する必要があるような場合には、一度に外表面と内表面との双方をコーティングすることができる点で、浸漬法（ディッピング法）が好ましく使用される。
【００９５】
ブロック共重合体溶液（コート液）の塗布量は、得られる被膜（潤滑層）の厚みが０．１〜１０μｍとなるような量であることが好ましく、０．５〜５μｍとなるような量であることがより好ましく、１〜３μｍとなるような量であることがさらに好ましい。被膜（潤滑層）の厚みが０．１μｍ以上となるような塗布量であれば、得られる被膜（潤滑層）の耐久性が十分達成できる。また、被膜（潤滑層）の厚みが１０μｍ以下となるような塗布量であれば、被膜（潤滑層）の表面がべたつきにくくなり、製造時の取扱いがより容易になる。
【００９６】
（ＩＩ）熱処理工程
本発明に係る医療用具の製造方法では、基材層上にブロック共重合体溶液（コート液）を塗布して塗布層を形成した後、熱処理工程を行ってもよい。熱処理工程により、ユニットの凝集およびブロック共重合体の高分子化をさらに促進できる。すなわち、本発明に係る医療用具の製造方法では、熱処理工程を行うことが好ましい。
【００９７】
また、ブロック共重合体の疎水性ユニットを構成する疎水性単量体としてエポキシ基を有する単量体を用いた場合、本工程において、エポキシ基の架橋反応も進行すると考えられる。よって、より強固な被膜（潤滑層）が形成され、摺動耐久性がより向上する。
【００９８】
以下、（ＩＩ）ブロック共重合体溶液（コート液）の熱処理工程について、好ましい態様を詳説する。
【００９９】
上記（Ｉ）溶液塗布工程において、基材層上に、ブロック共重合体およびポリアルキレンオキサイド化合物を含む溶液（コート液）を塗布した後、本工程の熱処理を行うと好ましい。
【０１００】
熱処理時の条件は、ユニットの凝集およびブロック共重合体の高分子化をさらに促進できる条件であれば、特に制限されない。
【０１０１】
熱処理の温度は、特に制限されないが、好ましくは１０〜２００℃である。すなわち、ブロック共重合体溶液を基材層上に塗布した後（塗布層を形成した後）、塗布層を１０〜２００℃で維持すると好ましい。かような温度で維持することにより、ユニットの凝集およびブロック共重合体の高分子化が効果的に促進され、強固な被覆層（潤滑層）が形成される。したがって、高い潤滑性（表面潤滑性）をより長期間にわたり維持できる。また、かような温度で維持することにより、上記ユニットの凝集およびブロック共重合体の高分子化が過剰に進行してしまうのを抑制することができる。よって、潤滑層が硬くなりすぎることに起因する膨潤性の低下を抑制でき、結果として、良好な潤滑性（表面潤滑性）を維持できる。
【０１０２】
ブロック共重合体溶液を基材層上に塗布した後（塗布層を形成した後）、塗布層を１５０℃以下で維持するとより好ましく、２５〜１５０℃で維持するとさらに好ましく、５０〜１００℃で維持すると特に好ましく、６０℃以上１００℃未満で維持すると最も好ましい。かような温度で維持することにより、優れた潤滑性を発揮することができ、かつ、高い耐久性を有する潤滑層を形成することができる。特に、１００℃以下（さらには１００℃未満）とすることにより、熱処理を長時間行っても、基材層に過剰な熱負荷を与えることなく、ユニットの凝集およびブロック共重合体を高分子化することができ、耐熱性の比較的低い基材であっても潤滑性の付与や制御をより容易に行うことが可能となる。なお、上記温度は、熱処理工程の途中で変更してもよい。
【０１０３】
本発明に係る製造方法では、上記のように、ブロック共重合体溶液（コート液）を塗布した後、例えば８０℃以下、さらには２５〜８０℃といった、比較的低い温度で維持した場合であっても、高い耐久性を有する潤滑層を形成できることもまた特徴の一つである。これにより、熱により変形または可塑化しやすい高分子材料であっても、基材層として使用できるという利点がある。したがって、本発明によれば、材料の選択性がより高くなり、多様な用途の医療用具を製造することができる。また、低温で耐久性に優れた潤滑層の形成が可能であるため、医療用具の製造時、エネルギーコスト的な観点からも好ましい。
【０１０４】
また、熱処理の時間も特に制限されないが、好ましくは３０分〜３０時間、より好ましくは１〜２５時間、さらに好ましくは２〜２４時間、特に好ましくは３〜１０時間である。かような時間とすることにより、ユニットの凝集およびブロック共重合体の高分子化が効果的に促進され、強固な被覆層（潤滑層）が形成される。よって、高い潤滑性（表面潤滑性）をより長期間にわたり維持できる。また、かような時間とすることにより、上記ユニットの凝集およびブロック共重合体の高分子化が過剰に進行してしまうのを抑制することができる。よって、潤滑層が硬くなりすぎることに起因する膨潤性の低下を抑制でき、結果として、良好な潤滑性（表面潤滑性）を維持できる。
【０１０５】
なお、熱処理時の圧力条件は何ら制限されるものではなく、常圧（大気圧）下で行うことができるほか、加圧下または減圧下で行ってもよい。
【０１０６】
加熱手段（装置）としては、必要であれば、例えば、オーブン、減圧乾燥機などを利用することができる。
【０１０７】
（ＩＩＩ）洗浄工程
本発明に係る医療用具の製造方法では、上記（Ｉ）溶液塗布工程または任意で行われる（ＩＩ）熱処理工程の後、基材層上に設けられた被膜（潤滑層）を洗浄する（（ＩＩＩ）洗浄工程）。洗浄工程は、被膜（潤滑層）に含まれるポリアルキレンオキサイド化合物を効率よく除去し、被膜（潤滑層）に対してより優れた潤滑性（低摩擦性）を付与する目的で行われる。
【０１０８】
以下、（ＩＩＩ）洗浄工程について、好ましい態様を詳説する。
【０１０９】
洗浄方法は特に限定されないが、ブロック共重合体による被膜（潤滑層）を洗浄溶媒に浸漬する方法、洗浄溶媒をかけ流す方法、またはこれらを組み合わせてもよい。このとき使用される洗浄溶媒は、ブロック共重合体による被膜（潤滑層）を溶解させず、かつ、ポリアルキレンオキサイド化合物を効率よく除去することができるものであれば特に限定されないが、水または温水が好ましく用いられる。洗浄水の温度は特に制限されないが、好ましくは２０℃〜１００℃であり、より好ましくは２５〜８０℃である。また、洗浄時間（洗浄溶媒を被膜に接触させる時間）は特に制限されないが、好ましくは３０秒〜６０分、より好ましくは１〜３０分である。上記条件によれば、ポリアルキレンオキサイド化合物を効率よく除去することができる。その結果、基材層上に形成される潤滑層は、優れた潤滑性を呈することができる。
【０１１０】
上記洗浄工程の後、さらに、乾燥工程を行ってもよい。乾燥方法および乾燥条件（温度、時間等）は特に限定されず、従来公知の方法を用いることができる。
【０１１１】
本発明に係る方法により製造される医療用具は、潤滑層を形成するブロック共重合体およびポリアルキレンオキサイド化合物を含む溶液（コート液）を基材層上に塗布することにより、潤滑層が基材層上に担持された構成を有する。潤滑層中にポリアルキレンオキサイド化合物が含まれているか否かは、以下の方法により確認することができる。すなわち、潤滑層を重クロロホルム等の有機溶媒を用いて抽出を行い、得られた抽出溶液をＮＭＲ（１Ｈ−ＮＭＲ測定、１３Ｃ−ＮＭＲ測定等）により分析し、ポリアルキレンオキサイド化合物由来のピークを検出することにより確認することができる。
【０１１２】
＜医療用具＞
上記において説明した（Ｉ）溶液塗布工程（塗布層形成工程）、および必要に応じて行われる（ＩＩ）熱処理工程、（ＩＩＩ）洗浄工程を経ることで、優れた摺動耐久性を発揮する被覆層（潤滑層）を有する医療用具を製造することができる。
【０１１３】
すなわち、本発明に係る方法によれば、基材層表面にブロック共重合体およびポリアルキレンオキサイド化合物を含む塗布層を形成した後、上記ユニットの凝集およびブロック共重合体の高分子化を行うことにより、基材層から容易に剥離することのない、強固な潤滑層を形成することができる。また、本発明に係る方法により製造される医療用具は、ブロック共重合体による潤滑層が表面に形成されるため、優れた潤滑性、潤滑維持性を発揮できる。
【０１１４】
以下、添付した図面を参照して本発明に係る方法により製造される医療用具の好ましい実施形態を説明する。
【０１１５】
図１は、本発明に係る方法により製造される医療用具（本明細書中、「医療用具」とも略記する）の代表的な実施形態の表面の積層構造を模式的に表した部分断面図である。図２は、本実施形態の応用例として、表面の積層構造の異なる構成例を模式的に表した部分断面図である。なお、図１および図２中の各符号は、それぞれ、下記を表わす。符号１は、基材層を；符号１ａは、基材層コア部を；符号１ｂは、基材表面層を；符号２は、潤滑層を；および符号１０は、本発明に係る方法により製造される医療用具を、それぞれ表わす。
【０１１６】
図１、図２に示されるように、本実施形態の医療用具１０では、基材層１と、基材層１の少なくとも一部に設けられた（図中では、図面内の基材層１表面の全体（全面）に設けられた例を示す）ブロック共重合体を含む潤滑層２と、を備える。なお、図１、図２では、潤滑層２は基材層１の両面に形成されているが、本発明は上記形態に限定されず、基材層１の片面に形成されている形態；基材層１の片面または両面の一部に形成される形態など、いずれの形態であってもよい。
【０１１７】
以下、医療用具を構成部材ごとに詳しく説明する。
【０１１８】
≪基材層（基材）≫
本実施形態で用いられる基材層としては、いずれの材料から構成されてもよく、その材料は特に制限されない。具体的には、基材層１を構成する材料は、金属材料、高分子材料、およびセラミックスなどが挙げられる。なお、上記基材層１を構成する材料の具体例は、上記≪ブロック共重合体溶液（コート液）の塗布≫に記載の通りである。
【０１１９】
ここで、基材層１は、基材層１全体が上記いずれかの材料で構成されてもよい。基材層１は、異なる材料を多層に積層してなる多層構造体、あるいは医療用具の部分ごとに異なる材料で形成された部材を繋ぎ合わせた構造などであってもよい。または、図２に示されるように、上記いずれかの材料で構成された基材層コア部１ａの表面に他の上記いずれかの材料を適当な方法で被覆して、基材表面層１ｂを構成した構造を有していてもよい。後者の場合の例としては、樹脂材料等で形成された基材層コア部１ａの表面に金属材料が適当な方法（メッキ、金属蒸着、スパッタ等従来公知の方法）で被覆されて、基材表面層１ｂを形成してなるもの；金属材料やセラミックス材料等の硬い補強材料で形成された基材層コア部１ａの表面に、金属材料等の補強材料に比して柔軟な高分子材料が適当な方法（浸漬（ディッピング）、噴霧（スプレー）、塗布・印刷等の従来公知の方法）で被覆されて、あるいは基材層コア部１ａを形成する補強材料と高分子材料とが複合化されて、基材表面層１ｂを形成してなるものなどが挙げられる。また、基材層コア部１ａが、異なる材料を多層に積層してなる多層構造体、あるいは医療用具の部分ごとに異なる材料で形成された部材を繋ぎ合わせた構造などであってもよい。また、基材層コア部１ａと基材表面層１ｂとの間に、さらに別のミドル層（図示せず）が形成されていてもよい。さらに、基材表面層１ｂに関しても異なる材料を多層に積層してなる多層構造体、あるいは医療用具の部分ごとに異なる材料で形成された部材を繋ぎ合わせた構造などであってもよい。
【０１２０】
≪潤滑層（表面潤滑層、被覆層）≫
潤滑層は、上記基材層１の少なくとも一部に担持される。ここで、潤滑層２が、基材層１表面の少なくとも一部に担持されているとしたのは、使用用途であるカテーテル、ガイドワイヤ、留置針等の医療用具において、必ずしもこれらの医療用具の全ての表面（表面全体）が湿潤時に潤滑性を有する必要はなく、湿潤時に表面が潤滑性を有することが求められる表面部分（一部の場合もあれば全部の場合もある）のみに潤滑層が担持されていればよいためである。このため、上述したように、潤滑層は、図１、図２に示されるような基材層の両面全体を被覆するように形成される形態；基材層の片面全体のみを被覆するように形成される形態；基材層の両面の一部を同じまたは異なる形態で被覆するように形成される形態；基材層の片面の一部を被覆するように形成される形態などを包含する。
【０１２１】
＜医療用具の用途＞
本発明の方法により製造される医療用具および本発明に係る医療用具は、体液や血液などと接触して用いるデバイスのことであり、体液や生理食塩水などの水系液体中において表面が潤滑性を有し、操作性の向上や組織粘膜の損傷の低減が可能なものである。具体的には、血管内で使用されるカテーテル、ガイドワイヤ、留置針等が挙げられるが、その他にも以下の医療用具が示される。
【０１２２】
（ａ）胃管カテーテル、栄養カテーテル、経管栄養用チューブなどの経口もしくは経鼻的に消化器官内に挿入ないし留置されるカテーテル類。
【０１２３】
（ｂ）酸素カテーテル、酸素カヌラ、気管内チューブのチューブやカフ、気管切開チューブのチューブやカフ、気管内吸引カテーテルなどの経口または経鼻的に気道ないし気管内に挿入ないし留置されるカテーテル類。
【０１２４】
（ｃ）尿道カテーテル、導尿カテーテル、尿道バルーンカテーテルのカテーテルやバルーンなどの尿道ないし尿管内に挿入ないし留置されるカテーテル類。
【０１２５】
（ｄ）吸引カテーテル、排液カテーテル、直腸カテーテルなどの各種体腔、臓器、組織内に挿入ないし留置されるカテーテル類。
【０１２６】
（ｅ）留置針、ＩＶＨカテーテル、サーモダイリューションカテーテル、血管造影用カテーテル、血管拡張用カテーテルおよびダイレーターあるいはイントロデューサーなどの血管内に挿入ないし留置されるカテーテル類、あるいは、これらのカテーテル用のガイドワイヤ、スタイレットなど。
【０１２７】
（ｆ）人工気管、人工気管支など。
【０１２８】
（ｇ）体外循環治療用の医療用具（人工肺、人工心臓、人工腎臓など）やその回路類。
【実施例】
【０１２９】
本発明の効果を、以下の実施例および比較例を用いて説明する。ただし、本発明の技術的範囲が以下の実施例のみに制限されるわけではない。なお、下記実施例において、特記しない限り、操作は室温（２５℃）で行われた。また、特記しない限り、「％」および「部」は、それぞれ、「質量％」および「質量部」を意味する。
【０１３０】
［合成例１：ブロック共重合体（１）の合成］
下記反応を行い、ブロック共重合体（１）を製造した。
【０１３１】
【化４】
2020028639.tif 000005
【０１３２】
５０℃のアジピン酸２塩化物７２．３ｇにトリエチレングリコール２９．７ｇを滴下した後、５０℃で３時間塩酸を減圧除去して、オリゴエステルを得た。次に、得られたオリゴエステル２２．５ｇにメチルエチルケトン４．５ｇを加え、これを、水酸化ナトリウム５ｇ、３１％過酸化水素６．９３ｇ、界面活性剤としてのジオクチルホスフェート０．４４ｇおよび水１２０ｇよりなる溶液中に滴下し、−５℃で２０分間反応させた。得られた生成物は、水洗、メタノール洗浄を繰り返した後、乾燥させて、分子内に複数のパーオキサイド基を有するポリ過酸化物（ＰＰＯ）を得た。
【０１３３】
次に、このＰＰＯを０．５ｇ、グリシジルメタクリレート（ＧＭＡ）を９．５ｇ、さらにベンゼン３０ｇを溶媒として、８０℃で２時間、減圧下で撹拌しながら重合した。重合後に得られた反応物をジエチルエーテルで再沈殿して、分子内に複数のパーオキサイド基を有するポリグリシジルメタクリレート（ＰＰＯ−ＧＭＡ）を得た。
【０１３４】
続いて、得られたＰＰＯ−ＧＭＡ１．０ｇ（ＧＭＡ  ７ｍｍｏｌ相当）を、Ｎ，Ｎ−ジメチルアクリルアミド（ＤＭＡＡ）９．０ｇ、溶媒としてのジメチルスルホキシド９０ｇに仕込み、８０℃で１８時間、反応させた。反応後に得られた反応物をヘキサンで再沈殿して回収し）、分子内にエポキシ基を有する湿潤時に潤滑性を発現するブロック共重合体（１）（構成単位（Ａ）：構成単位（Ｂ）＝ＧＭＡ：ＤＭＡＡ＝１：１４（モル比））を得た。このようにして得られたブロック共重合体（１）について、ＮＭＲおよびＡＴＲ−ＩＲにより分析したところ、分子内にエポキシ基が存在することを確認した。また、ゲル浸透クロマトグラフィー（ＧＰＣ、ポリスチレン換算）によって測定されたブロック共重合体（１）の重量平均分子量（Ｍｗ）は、約１５０万であった。
【０１３５】
なお、グリシジルメタクリレート（ＧＭＡ）を用いて重合度が１０のホモポリマーを作製したところ、当該ホモポリマーの水１００ｇに対する溶解量は０．１ｇ以下であった。
【０１３６】
［合成例２：ブロック共重合体（２）の合成］
合成例１と同様にして、分子内に複数のパーオキサイド基を有するポリ過酸化物（ＰＰＯ）を得た。
【０１３７】
次に、このＰＰＯを０．５ｇ、ｎ−ブチルメタクリレート（ＢｕＭＡ）を９．５ｇ、さらにベンゼン３０ｇを溶媒として、８０℃で２時間、減圧下で撹拌しながら重合した。重合後に得られた反応物をジエチルエーテルで再沈殿して、分子内に複数のパーオキサイド基を有するポリｎ−ブチルメタクリレート（ＰＰＯ−ＢｕＭＡ）を得た。
【０１３８】
続いて、得られたＰＰＯ−ＢｕＭＡ  １．０ｇ（ＢｕＭＡ  ７ｍｍｏｌ相当）を、Ｎ，Ｎ−ジメチルアクリルアミド（ＤＭＡＡ）９．０ｇとともに、溶媒としてのジメチルスルホキシド９０ｇに仕込み、８０℃で１８時間、反応させた。反応後に得られた反応物をヘキサンで再沈殿して回収し）、分子内にエポキシ基を有する湿潤時に潤滑性を発現するブロック共重合体（２）（構成単位（Ａ）：構成単位（Ｂ）＝ＢｕＭＡ：ＤＭＡＡ＝１：１４（モル比））を得た。このようにして得られたブロック共重合体（２）について、ＮＭＲおよびＡＴＲ−ＩＲにより分析したところ、分子内にエポキシ基が存在することを確認した。また、ゲル浸透クロマトグラフィー（ＧＰＣ、ポリスチレン換算）によって測定されたブロック共重合体（２）の重量平均分子量（Ｍｗ）は、約１４０万であった。
【０１３９】
なお、ｎ−ブチルメタクリレート（ＢｕＭＡ）を用いて重合度が１０のホモポリマーを作製したところ、当該ホモポリマーの水１００ｇに対する溶解量は０．１ｇ以下であった。
【０１４０】
［合成例３：ブロック共重合体（３）の合成］
Ｎ，Ｎ−ジメチルアクリルアミド（ＤＭＡＡ）の代わりに、Ｎ，Ｎ−ジエチルアクリルアミド（ＤＥＡＡ）１１．５ｇ（９１ｍｍｏｌ）を用いたこと以外は、合成例１と同様にして、ブロック共重合体（３）（構成単位（Ａ）：構成単位（Ｂ）＝ＧＭＡ：ＤＥＡＡ＝１：１４（モル比））を得た。
【０１４１】
このようにして得られたブロック共重合体（３）について、ＮＭＲおよびＡＴＲ−ＩＲにより分析したところ、分子内にエポキシ基が存在することを確認した。また、ゲル浸透クロマトグラフィー（ＧＰＣ、ポリスチレン換算）によって測定されたブロック共重合体（３）の重量平均分子量（Ｍｗ）は、約１６０万であった。
【０１４２】
［合成例４：ランダム共重合体（ｒ１）の合成］
２，２’−アゾビスイソブチロニトリル（ＡＩＢＮ）０．０３５ｇ（０．２１ｍｍｏｌ）を重合開始剤として、Ｎ，Ｎ−ジメチルアクリルアミド（ＤＭＡＡ）９ｇ（９０ｍｍｏｌ）およびグリシジルメタクリレート（ＧＭＡ）１．０ｇ（７ｍｍｏｌ）をジメチルスルホキシドに溶解し、８０℃で７時間、窒素雰囲気下で重合した。重合後に得られた反応物をジエチルエーテルで再沈殿して回収し、Ｎ，Ｎ−ジメチルアクリルアミドとグリシジルメタクリレートとを構成単位とするランダム共重合体（ｒ１）（ＤＭＡＡ：ＧＭＡ＝１：１４（モル比））を得た。
【０１４３】
このようにして得られたランダム共重合体（ｒ１）について、ＮＭＲおよびＡＴＲ−ＩＲにより分析したところ、分子内にエポキシ基が存在することを確認した。また、ゲル浸透クロマトグラフィー（ＧＰＣ、ポリスチレン換算）によって測定されたランダム共重合体（１）の重量平均分子量（Ｍｗ）は、約４．６万であった。
【０１４４】
［実施例１］
上記合成例１で得られたブロック共重合体（１）を１０質量％の濃度になるようＮ，Ｎ−ジメチルホルムアミド（ＤＭＦ）に溶解し、これにポリエチレングリコール６００（ＰＥＧ６００、東京化成工業株式会社製、重量平均分子量６００、式（１）のｎ＝１４）を、ブロック共重合体（１）に対し０．７倍の量（質量比）で添加して溶解し、混合溶液（コート液）を調製した。
【０１４５】
得られた混合溶液を、ポリエチレンテレフタレート（ＰＥＴ）フィルム（ルミラー（登録商標）、東レ株式会社製、膜厚２５０μｍ）の表面上に、乾燥後の膜厚が２μｍとなるようにバーコーターを用いて塗布し、塗膜を形成した。さらに、フィルムを８０℃のオーブン中で５時間保管して塗膜を加熱処理した。室温まで冷却した後、室温の水にフィルムを１分間浸漬することにより、塗膜の洗浄を行った。その後フィルムを室温で乾燥し、表面にブロック共重合体（１）およびポリエチレングリコール６００を含む被覆層（潤滑層）を有する被覆フィルム（１）を作製した。
【０１４６】
この被覆フィルム（１）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１４７】
［実施例２］
ポリエチレングリコール６００の代わりにポリエチレングリコール２０００（ＰＥＧ２０００、東京化成工業株式会社製、重量平均分子量２０００、式（１）のｎ＝４５）を用いたこと以外は、実施例１と同様にして、被覆フィルム（２）を作製した。
【０１４８】
この被覆フィルム（２）が有する被覆層（潤滑層）を重クロロホルムで抽出し、得られた抽出溶液を１Ｈ−ＮＭＲにより分析したところ、ポリエチレングリコール２０００由来のピークが検出され、被覆層（潤滑層）がポリエチレングリコール２０００を含むことを確認した。
【０１４９】
［実施例３］
ポリエチレングリコール６００の代わりにトリエチレングリコールジメチルエーテル（東京化成工業株式会社製、分子量１７８．２３、式（１）のｎ＝３）を用いたこと以外は、実施例１と同様にして、被覆フィルム（３）を作製した。
【０１５０】
この被覆フィルム（３）が有する被覆層（潤滑層）を重クロロホルムで抽出し、得られた抽出溶液を１Ｈ−ＮＭＲにより分析したところ、トリエチレングリコールジメチルエーテル由来のピークが検出され、被覆層（潤滑層）がトリエチレングリコールジメチルエーテルを含むことを確認した。
【０１５１】
［実施例４］
ポリエチレングリコール６００の代わりにテトラエチレングリコール（東京化成工業株式会社製、分子量１９４．２３、式（１）のｎ＝４）を用いたこと以外は、実施例１と同様にして、被覆フィルム（４）を作製した。
【０１５２】
この被覆フィルム（４）が有する被覆層（潤滑層）を重クロロホルムで抽出し、得られた抽出溶液を１Ｈ−ＮＭＲにより分析したところ、テトラエチレングリコール由来のピークが検出され、被覆層（潤滑層）がテトラエチレングリコールを含むことを確認した。
【０１５３】
［実施例５］
ポリエチレングリコール６００の代わりにポリプロピレングリコール４００（ＰＰＧ４００、東京化成工業株式会社製、重量平均分子量４００、式（１）のｎ＝７）を用いたこと以外は、実施例１と同様にして、被覆フィルム（５）を作製した。
【０１５４】
この被覆フィルム（５）が有する被覆層（潤滑層）を重クロロホルムで抽出し、得られた抽出溶液を１Ｈ−ＮＭＲにより分析したところ、ポリプロピレングリコール由来のピークが検出され、被覆層（潤滑層）がポリプロピレングリコールを含むことを確認した。
【０１５５】
［実施例６］
ブロック共重合体（１）の代わりに、合成例２で得られたブロック共重合体（２）を用いたこと以外は、実施例１と同様にして、被覆フィルム（６）を作製した。
【０１５６】
この被覆フィルム（６）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１５７】
［実施例７］
ブロック共重合体（１）の代わりに、合成例３で得られたブロック共重合体（３）を用いたこと以外は、実施例１と同様にして、被覆フィルム（７）を作製した。
【０１５８】
この被覆フィルム（７）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１５９】
［実施例８］
ポリエチレングリコール６００を、ブロック共重合体（１）に対し０．００５倍の量（質量比）で添加して溶解し、混合溶液を調製したこと以外は、実施例１と同様にして、被覆フィルム（８）を作製した。
【０１６０】
この被覆フィルム（８）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１６１】
［実施例９］
ポリエチレングリコール６００を、ブロック共重合体（１）に対し０．３倍の量（質量比）で添加して溶解し、混合溶液を調製したこと以外は、実施例１と同様にして、被覆フィルム（９）を作製した。
【０１６２】
この被覆フィルム（９）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１６３】
［実施例１０］
ポリエチレングリコール６００を、ブロック共重合体（１）に対し０．５倍の量（質量比）で添加して溶解し、混合溶液を調製したこと以外は、実施例１と同様にして、被覆フィルム（１０）を作製した。
【０１６４】
この被覆フィルム（１０）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１６５】
［実施例１１］
ポリエチレングリコール６００を、ブロック共重合体（１）と同量（１倍量）（質量比）で添加して溶解し、混合溶液を調製したこと以外は、実施例１と同様にして、被覆フィルム（１１）を作製した。
【０１６６】
この被覆フィルム（１１）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１６７】
［実施例１２］
ポリエチレングリコール６００を、ブロック共重合体（１）に対し２倍の量（質量比）で添加して溶解し、混合溶液を調製したこと以外は、実施例１と同様にして、被覆フィルム（１２）を作製した。
【０１６８】
この被覆フィルム（１２）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１６９】
［実施例１３］
ＰＥＴフィルムの代わりに、ポリアミドエラストマー（ベスタミド（登録商標）Ｅ４７−Ｓ１、ダイセル・エボニック株式会社製）を加熱プレスして得られたシート（膜厚１ｍｍ）を用いたこと以外は、実施例１と同様にして、被覆フィルム（１３）を作製した。
【０１７０】
この被覆フィルム（１３）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１７１】
［実施例１４］
ＰＥＴフィルムの代わりに、ポリウレタン樹脂（パンデックス（登録商標）Ｔ２１８０、ディーアイシー  コベストロ  ポリマー株式会社製）を加熱プレスして得られたシート（膜厚１ｍｍ）を用いたこと以外は、実施例１と同様にして、被覆フィルム（１４）を作製した。
【０１７２】
この被覆フィルム（１４）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１７３】
［実施例１５］
ＰＥＴフィルムの代わりに、ポリエチレン樹脂（ノバテック（登録商標）ＬＤ  ＬＦ１２８、三菱ケミカル株式会社製）を加熱プレスして得られたシート（膜厚１ｍｍ）を用いたこと以外は、実施例１と同様にして、被覆フィルム（１５）を作製した。
【０１７４】
この被覆フィルム（１５）が有する被覆層（潤滑層）を重クロロホルムで抽出し、得られた抽出溶液を１Ｈ−ＮＭＲにより分析したところ、ポリエチレングリコール６００由来のピークが検出され、被覆層（潤滑層）がポリエチレングリコール６００を含むことを確認した。
【０１７５】
［比較例１］
ポリエチレングリコール６００を用いなかったこと以外は、実施例１と同様にして、比較被覆フィルム（１）を作製した。
【０１７６】
［比較例２］
ポリエチレングリコール６００の代わりにエチレングリコール（東京化成工業株式会社製、分子量６２．０７、式（１）のｎ＝１）を用いたこと以外は、実施例１と同様にして、比較被覆フィルム（２）を作製した。
【０１７７】
［比較例３］
ポリエチレングリコール６００の代わりにポリエチレングリコール６０００（ＰＥＧ６０００、東京化成工業株式会社製、重量平均分子量６０００、式（１）のｎ＝１３６）を用いたこと以外は、実施例１と同様にして、比較被覆フィルム（３）の作製を試みた。しかしながら、ＰＥＧ６０００が混合溶液（コート液）中に溶解し難く、潤滑層を形成することができなかった。
【０１７８】
［比較例４］
ブロック共重合体（１）の代わりに、合成例４で得られたランダム共重合体（ｒ１）を用いたこと以外は、実施例１と同様にして、比較被覆フィルム（４）を作製した。
【０１７９】
［比較例５］
ＰＥＧ６００を用いなかったこと以外は、実施例６と同様にして、比較被覆フィルム（５）を作製した。
【０１８０】
［比較例６］
ＰＥＧ６００を用いなかったこと以外は、実施例７と同様にして、比較被覆フィルム（６）を作製した。
【０１８１】
［摺動性、摺動耐久性評価］
上記実施例１〜実施例１５、および比較例１〜６で得られた被覆フィルム、および比較被覆フィルム（以下、単に「サンプル」とも称する）について、下記方法にしたがって、摺動性（潤滑層の摺動性）、および摺動耐久性（潤滑層の耐久性）を評価した。
【０１８２】
（評価方法）
サンプルをシャーレ中に固定し、サンプル全体が浸る高さまでシャーレ内に水を入れサンプルを浸漬させた。このシャーレを静動摩擦測定機（ハンディートライボマスターＴＬ２０１、株式会社トリニティーラボ製）の移動テーブルに載置した。
【０１８３】
ステンレス製のＲ形端子（Ｒ：１３ｍｍ、幅：１０ｍｍの半円筒状端子）をサンプルに接触させ、端子上に５００ｇの荷重をかけた。速度５０ｍｍ／ｓｅｃ、移動距離２５ｍｍの設定で、移動テーブルを水平に摺動させた際の端子にかかる水平応力を摺動抵抗値（単位：ｇｆ）として測定した。
【０１８４】
上記のようにして測定された摺動１回目の摺動抵抗値を摺動性の評価結果とし、摺動抵抗値が４０ｇｆを超えたときの摺動回数を摺動耐久性の評価結果とした。評価結果を下記表１に示す。摺動性においては、値が小さいほど優れた表面潤滑性を有することを示し、摺動耐久性においては値が大きいほど優れた摺動耐久性を有することを示す。なお、表１中の「摺動耐久性」の項目における「１００以上」の記載は、少なくとも１００回サンプルを摺動させても摺動抵抗値が４０ｇｆを超えず、摺動耐久性が特に優れていることを示す。上記評価において、「摺動耐久性」の項目において５０以上であれば、実用的な範囲であると言える。
【０１８５】
【表１】
2020028639.tif 000006
【０１８６】
上記表１から明らかなように、特定のポリアルキレンオキサイド化合物を含む混合溶液を用いることにより、摺動性および摺動耐久性に優れる潤滑層を有する医療用具が得られることがわかった。特に、実施例１および実施例８〜１２の対比から、ブロック共重合体とポリアルキレンオキサイド化合物との質量比が、１００：３０以上１００：１００未満であると、複雑高度化した医療手技であっても十分対応できる摺動耐久性が達成されると考察される。また、実施例１および実施例１３〜１５の結果から、基材層の種類によらず、本発明の製造方法によれば、優れた摺動耐久性を有する医療用具が得られることがわかった。
【０１８７】
比較例３は、ポリアルキレンオキサイド化合物が混合溶液中に溶解し難く、潤滑層が形成できなかったため、摺動性および摺動耐久性の評価ができなかった。
【符号の説明】
【０１８８】
１    基材層、
１ａ    基材層コア部、
１ｂ    基材表面層、
２    潤滑層、
１０    医療用具。
【図１】
2020028639.tif 000009
【図２】
2020028639.tif 000010